G 32 글래스 조성물 입자 의 함유량 은 , AlCu 합금 입자 100 중량 부 에 대하 여 0 . 2 ∼ 35 중량 부 의 범위 로 하 고 , AlCu 합금 입자 와 글래스 조성물 입자 를 함유 하 는 페이스트 고형분 의 함유량 은 , 70 ∼ 75 중량 % 가 되 도록 전극 용 페이스트 를 제작 했 다 . 제작 한 AlCu 합금 계 전극 용 페이스트 를 이용 하 여 , 실리콘 ( Si ) 기판 에 인쇄 법 으로 사방 20 ㎜ 로 도포 했 다 . 150 ℃ 에서 건조 한 후 의 도포 두께 는 40 ㎛ 전후 였 다 . 150 ℃ 에서 건조 한 후 , 대기 중 에서 700 ℃ 로 유지 한 전기로 에 넣 어 , 5 분 간 유지 한 후 에 취 출 해서 , 소성 후 의 AlCu 합금 계 전극 의 전기 저항 을 측정 했 다 .